(57)【要約】【課題】本発明は、コンベアベルト（１）の生成及び／又は再生のための方法に関し、このコンベアベルト（１）は、少なくとも１つのバンド層（２）有し、このバンド層（２）、又はバンド層（２）の１つが、引張キャリア（３）として形作られていて、及びこの引張キャリア（３）が、少なくともマトリックス材料及びこのマトリックス材料に植設されたフィラメント（４）から成り、この方法が、引張キャリア出発物質の提供を含み、この提供は、フィラメント（４）又はフィラメント群を既に含む再循環材料の提供によって、又は既にフィラメント（４）又はフィラメント群を含む再循環材料とマトリックス材料及び／又はフィラメント（４）との集合によって、又はマトリックス材料のフィラメント（４）との集合によって、提供された引張キャリア出発物質の機械的に支持された撹乱下で、及び提供された引張キャリア出発物質への温度影響下で、引張キャリア出発物質の押出成形可能な状態を生成すること、及びコンベアベルト（１）の少なくとも１つのバンド層（２）を形成する引張キャリア（３）を引張キャリア出発物質から押出成形すること、又はコンベアベルト（１）を形成する引張キャリア（３）の１つのバンド層（２）を引張キャリア出発物質から押出成形すること及び、少なくとも１つの別のバンド層（２）を伴う引張キャリア（３）のコンベアベルト（１）との結合を含む。さらに、本発明は、本発明に係わる方法を実行するためのコンベアベルト（１）を含み、引張キャリア（３）のマトリックス材料及び／又はコンベアベルト材料が、引張キャリア（３）に装入されたフィラメント（４）より低い融点を有する。
2020505292.tif 000002
【特許請求の範囲】
【請求項１】
コンベアベルト（１）の生成及び／又は再生のための方法であって、このコンベアベルト（１）が、少なくとも１つのバンド層（２）有し、このバンド層（２）又はバンド層（２）の１つが、引張キャリア（３）として形作られていて及び、この引張キャリア（３）が、少なくともマトリックス材料から、及びこのマトリックス材料に植設されたフィラメント（４）から成る当該方法は、以下の
−引張キャリア出発物質を以下によって提供すること
・  既にフィラメント（４）又はフィラメント群を含んでいる再循環材料の提供、又は
・  既にフィラメント（４）又はフィラメント群を含んでいる再循環材料をマトリックス材料と、及び／又はフィラメント（４）と集合すること、又は
・  マトリックス材料をフィラメント（４）と集合すること
−提供された引張キャリア出発物質の機械的に支持された撹乱下での、及び提供された引張キャリア出発物質への温度影響下での引張キャリア出発物質の押出成形し可能な状態の生成、
及び 
−引張キャリア出発物質からコンベアベルト（１）の少なくとも１つのバンド層（２）を形成する引張キャリア（３）の押出成形、
又は
−コンベアベルト（１）のバンド層（２）を形成する引張キャリア（３）の引張キャリア出発物質から押出成形すること、及び少なくとも１つの別のバンド層（２）を伴う引張キャリア（３）をコンベアベルト（１）に結合することを含む。
【請求項２】
再循環材料内のフィラメント（４）の現状の割合に応じて、フィラメント（４）の目標割合に到達するまで、及び／又はマトリックス材料の目標割合に到達するまで、フィラメント（４）及び／又はマトリックス材料が、引張キャリア出発物質に送給されることを特徴とする請求項１に記載の方法。
【請求項３】
コンベアベルト（１）を細断によって、再循環材料が生成されることを特徴とする請求項１又は２に記載の方法。
【請求項４】
再循環材料が、布地、ニット及び／又は編物としての１つと中敷きを含む、別のコンベアベルトを細断によって生成されることを特徴とする請求項１〜３の少なくともいずれか一項に記載の方法。
【請求項５】
再循環材料中のフィラメント（４）の現状の割合が、コンベアベルト（１）の引張キャリア（３）中のフィラメント（４）の目標割合より高いことを特徴とする請求項１〜４の少なくともいずれか一項に記載の方法。
【請求項６】
コンベアベルト（１）の引張キャリア（３）内のフィラメント（４）が、無調整な状態でマトリックス材料内部に存在することを特徴とする請求項１〜５の少なくともいずれか一項に記載の方法。
【請求項７】
コンベアベルト（１）の引張キャリア（３）中のフィラメント（４）が、調整された状態でマトリックス材料内部に存在することを特徴とする請求項１〜６の少なくともいずれか一項に記載の方法。
【請求項８】
コンベアベルト（１）の引張キャリア（３）の中でのフィラメント（４）の調整された状態が、引張キャリア（３）の押出成形の際に、少なくとも１つの機械的方向付け工具を介するフィラメント（４）の配向によって生成されることを特徴とする請求項１〜７の少なくともいずれか一項に記載の方法。
【請求項９】
コンベアベルト（１）の引張キャリア（３）中でのフィラメント（４）の調整された状態が、引張キャリア（３）の押出成形に際の、外側の電場を、及び／又は外側の磁場を付勢すること、及び／又は外側の電磁場を付勢することにより、フィラメント（４）の配向することによって生成されることを特徴とする請求項１〜８の少なくともいずれか一項に記載の方法。
【請求項１０】
コンベアベルト（１）の引張キャリア（３）内でのフィラメント（４）の調整された状態が、押し出しされた引張キャリア（３）の及び／又はコンベアベルト（１）の延伸プロセス及び／又は圧延プロセスを介して、フィラメント（４）の調整によって生成されることを特徴とする請求項１〜９の少なくともいずれか一項に記載の方法。
【請求項１１】
コンベアベルト（１）の引張キャリア（３）内における固定可能な調整、及び／又は長さ、及び／又は直径によって、及び／又は材料及び／又は、フィラメント（４）の現状の割合によって、コンベアベルト（１）の機械的な属性が、的確に影響されることを特徴とする請求項１〜１０の少なくともいずれか一項に記載の方法。
【請求項１２】
フィラメント（４）が、コンベアベルト（１）の溶融と、この際、溶融していないフィラメント（４）の分別によって、コンベアベルト（１）の溶液から分離されることを特徴とする請求項１〜１１の少なくともいずれか一項に記載の方法。
【請求項１３】
溶融していないフィラメント（４）をコンベアベルト（１）の溶液から分別することが、フィラメント（４）の固有重量によって、及び／又は外側の磁場の、又は電場の、又は電磁場の付勢下で、及び／又は篩分け工程下で行われることを特徴とする請求項１〜１２の少なくともいずれか一項に記載の方法。
【請求項１４】
再生可能なコンベアベルト（１）が、限りある総数の異なる部材長さを有する部材に縮小され、これら部材長さに基づいて、同じ及び／又は異なる部材長さを有する複数の選出された部材の配列と結合によって、可変的長さの無端コンベアベルトが、生成されることを特徴とする請求項１〜１３の少なくともいずれか一項に記載の方法。
【請求項１５】
引張キャリア（３）のマトリックス材料、及び／又はコンベアベルト（１）のバンド層材料が、引張キャリア（３）に装入されたフィラメント（４）より低い融点を有することを特徴とする請求項１〜１４の少なくともいずれか一項に記載の方法を実行するためのコンベアベルト。
【発明の詳細な説明】
【技術分野】
【０００１】
本発明は、コンベアベルトの生成及び／又は再生のための方法及び、このために設けられたコンベアベルトに関する。
【背景技術】
【０００２】
例えば、ばら材料、貨物、食品又は廃棄物も、様々に形作られた物品を移送するために、言及された様々な領域で度々、輸送コンベアが利用され、このことによって、このような輸送コンベヤには、使用状況にしたがって非常に多彩な期待がかけられる。
【０００３】
但し一般的に、特に長手方向における、常時比較的長い搬送区間によって、稼働中における輸送コンベヤの延伸を最小化するために、及び同時に例えばリーダドラム及び／又は駆動ドラム周りにおける輸送コンベヤの方向転換を実現するために低度の曲げ剛性と結びついて、輸送コンベヤの低度の伸縮性は与えられていなければならないことが前提である。
【０００４】
通常、これらの期待に応えるために、例えば引張強さ、伸縮性、及び横剛性に関する所望の機械的な属性に到達するために、紡績布地、金属ケーブル、又はその両方が、輸送コンベヤの少なくとも１つの膜内に、又は輸送コンベヤの少なくとも１つの膜として装入される。この膜は、通常、引張キャリアと呼ばれ、及び通常、別の２つの膜である搬送面と走行面の間にある。こうして、この輸送コンベアは、金属ケーブル輸送コンベアと紡績輸送コンベアに装入された引張キャリアに基づいて区分される。
【０００５】
このように形作られた輸送コンベヤ内に布地を、又は金属ケーブルをはめ込む際に不利であるのは、欠如する再生可能性であり、又は非常な労力を伴って実現される再生可能性である。さらに、輸送コンベアは、進路における製作に続いて、大量生産され且つ、その進行においてエンドレスベルトと結合される。通常、これら輸送コンベアは、この結合領域において、残りのコンベアに対して低減された機械的属性を有する。
【０００６】
解説された金属ケーブルコンベアと紡績輸送コンベアは、最も普及した輸送コンベヤの異形である。その上、輸送コンベアの様々な実施形態が開発されている。
【先行技術文献】
【特許文献】
【０００７】
【特許文献１】独国特許出願公開第１０５５８９８号
【特許文献２】米国特許第３９８１２０６号明細書
【特許文献３】独国特許出願公開第１０２００６０２３２３１号
【特許文献４】独国特許出願公開第１０２００６０２８５６３号
【特許文献５】独国特許出願公開第１０２０１１０５３１４３号
【特許文献６】独国特許出願公開第１０２０１００１７４７９号
【特許文献７】独国特許出願公開第１０２００７００８８１３号
【特許文献８】米国特許第４７０８６１０号明細書
【０００８】
独国特許出願公開第１０５５８９８号は、例えば輸送コンベヤを解説し、この輸送コンベアは、不揃いな膜に装入された繊維を伴う少なくとも１つの層、特に紡績繊維を有し、これら繊維は、布地を形成しない。この際、混入は、強靭に、つまり高められたショア硬度で層を成形するために行われる。この層が、本来の引張キャリアの牽引用ロープの、ここでは有利な金属ケーブルの領域において発生するドラム周りのコンベアにおける急激な圧力上昇の最小化に、又は配分に役立ち、この層は、自然に好ましくは繊維の混入によって強靭に成形される。
【０００９】
このような不緊密な繊維の混入は、他の領域からも公知である。加えて、米国特許第３９８１２０６号明細書において、コグドベルトが示されていて、このコグドベルトは、同様に、個々の繊維によって濃縮された層を有する。この層は、同様に引張キャリア自体としてでなく、べース層として役立つ。このベース層に装入された繊維は、この際、横方向の安定性向上を獲得するために、好ましくはベルティングの走行方向に対して横向きに調整されている。
【００１０】
その上、独国特許出願公開第１０２００６０２３２３１号は、エラストマ製品のための繊維を示し、繊維マトリックス内に、別の短い糸が調整されて植設されていて、及び複数の繊維が、相互に捻じれて、又は相互に捻じれずに、例えばタイヤのカーカスをといったエラストマ製品の補強材を形成する。この際、この糸の向きは、有利な実施形態において、繊維長手方向に形作られている。
【００１１】
要求度が常に高まる生態系への配慮（Ｏｅｋｏｅｆｆｅｋｔｉｖｉｔａｅｔ）の一環で、製造プロセスの増された持続性を伴う、増加する程度で、輸送コンベアの製作のために使用される原料の再生にも注意することが必要である。
【００１２】
このことに関連して、独国特許出願公開第１０２００６０２８５６３号等が、金属ケーブルによって強化されたゴム輸送コンベアの再生のための方法を解説し、−このような輸送コンベヤは、−１２０℃に到る温度における冷却チャンバを通過する。この際、輸送コンベヤのゴムが、多孔質で脆くなり、及び２つのプーリを通過する際に、引き続く機械的負荷を介して、及び追加的超音波操作を介して、金属ケーブルから分離され得る。
【００１３】
これに対して、独国特許出願公開第１０２０１１０５３１４３号は、このような金属ケーブルで強化されたベルトコンベアを細断のための方法を解説し、先ず巻き取られたベルトコンベアが、大鋏を介して予め細かく刻まれ及び、そうしてコンベアベルトの生産された複数部分は、引き続いて２つの連通するシュレッダを介して最終的バッチサイズに、さらに細かく刻まれる。
【００１４】
古い金属ケーブルのベルトコンベア再生の一環において、類似して支承された措置は、独国特許出願公開第１０２０１００１７４７９号に開示されていて、ベルトコンベアが同様に、先ずシュレッダによって細かく刻まれ、但し引き続いてウォークスクレーパ（Ｗａｌｋｋｒａｔｚｅｒ）に送給され、このウォークスクレーパは、ベルトコンベアのゴムを金属ケーブルから分離する。金属ケーブルの残りの大片は、続いて、篩分け工程を介して、金属ケーブルの残りの小片から、及びゴムから析出される。続いて、残りの小片が、マグネットセパレータを通過することによって、金属ケーブルの残りがゴムから分離される。そうして、金属を殆ど含まないゴムの残りは、最終的に粉粒体に、さらに処理される。
【００１５】
加えて、示された方法の他に、鋼鉄装甲ゴムコンベアベルトを熱分解処理方法（Ｐｙｒｏｌｙｓｅｖｅｒｆａｈｒｅｎ）を介して、相互に分離する可能性が存在する。この際、２００℃〜９００℃の高い温度下で、酸素に曝さずに、数時間にわたって、コンベアベルトに衝撃が加えられる。この時間内に、ゴムは、煤、油に分解し、及び別の構成部材、及び多かれ、少なかれ粉体を形成する。そうして活用されたゴムコンベアベルトの補強鋼は、プロセス完結後に、容易に粉体から取り出され得る。但し、このような方法は、著しく高い技術的労力を要し及び、加えて補強鋼を有するゴムコンベアベルトのためにのみ利用されることで、例えば紡績強化を伴う合成樹脂から成るコンベアベルトには活用され得ない。
【００１６】
加えて、独国特許出願公開第１０２００７００８８１３号によって、例えば抄紙機又は板紙抄紙機のための輸送コンベヤが開示されていて、このコンベアは、負荷を受容する構造を有し、この構造は、単数又は複数のポリマー層から成る。単数のポリマー層の中に、又は複数のポリマー層の中にも、繊維及び／又は充填剤が、植設されていて、これらは、様々な長さを有し得る。この際、これら繊維は、特にアラミド、ガラス、又は加えて炭素から成り、これに対して、ポリマー層は、ポリウレタン、ポリアミド、又は同様に高密度ポリエチレン（ＨＤＰＥ）から成る。
【００１７】
米国特許第４７０８６１０号明細書は、少なくとも１つの区間で区別されるＶベルト等を示し、単数の区間で、又は複数の区間で、繊維が、１つの向き、又は様々な向きに装入されている。この際、このＶベルトが、円柱状の鋳型において生成され、Ｖベルトの源材料に装入された繊維の向きのために、鋳型に対して同軸に、且つ、この鋳型を包囲して、円柱状の磁石装置が配置され、その磁石装置の極軸合わせは、縦軸に対して、一方で平行であり、他方で垂直に向けられていて且つ、そのように生成された磁場に基づいて、繊維の調整が、磁石装置の磁場線に沿って実現される。類似した手法で、同様に電場による繊維の向きが解説されている。
【発明の概要】
【発明が解決しようとする課題】
【００１８】
上記を背景に、本発明には、冒頭に述べられた種類の方法の可能性を、コンベアベルトの生成及び／又は再生が、先行技術に比べて、より少ない労力で実行可能にされるという課題が、基本にある。
【００１９】
さらに、本発明には、方法の実行のために設けられたコンベアベルトを提供するという課題が基本にある。
【課題を解決するための手段】
【００２０】
第一に言及された課題は、本発明に関し、請求項１の特徴にしたがう方法によって解決される。
【００２１】
本発明の別の発展形は、従属請求項から理解され得る。
【００２２】
本発明に関し、つまり、コンベアベルトの生成及び／又は再生のための方法が、設けられ、このコンベアベルトが、少なくとも１つのバンド層を有し及び、このバンド層又は、これらバンド層の１つが、引張キャリアとして形作られている。引張キャリアは、この際、少なくともマトリックス材料から、及びこのマトリックス材料に植設されたフィラメントから成る。この方法は、この際、引張キャリア出発物質の提供を含み、この提供は、既にフィラメント又はフィラメント群を含む再循環材料の提供すること、又は既にフィラメント又はフィラメント群を含む再循環材料をマトリックス材料及び／又はフィラメントと集合すること、又はマトリックス材料をフィラメントと集合することによって行われ、提供された引張キャリア出発物質の機械的に支持された撹乱下で、及び提供された引張キャリア出発物質に対する温度影響下で引張キャリア出発物質の押出成形し可能な状態を生成すること、及びコンベアベルトの少なくとも１つのバンド層を形成する引張キャリアを引張キャリア出発物質から押出成形すること、又はコンベアベルトのバンド層を形成する引張キャリアを引張キャリア出発物質から押出成形すること、及び少なくとも１つの別のバンド層を伴う引張キャリアをコンベアベルトに結合することを含む。本発明に関して、コンベアベルトは、そうして、バンド層から成り得、これまでに、このバンド層によって形成された引張キャリアは、まさに、金属ケーブルによって、又は紡績布地によって強化されたバンド層からでなく、フィラメントによって強化されたバンド層から成る。
【００２３】
コンベアベルトの引張キャリアに関するコンベアベルトの生成又は再生は、原則的に引張キャリア出発物質の様々な提供によって、複数の手法で行われる。一方で、排他的に提供された再循環材料が使用され、この再循環材料は、既にフィラメント及び／又はマトリックス材料の相応する所望の目標割合を現状の割合として含むことが考えられる。加えて、マトリックス材料の及び／又はフィラメントの再循環材料への混入は、別の可能性を提供し、これによって、コンベアベルトに関して生成されるべき引張キャリア内における所望の目標割合への適合が実現され得る。特に、それ自体が再生のために定められたコンベアベルトの言わば初めての生成に関して、これは、フィラメントのマトリックス材料内への添加によって行われ得る。随時、再生されるコンベアベルトからフィラメントを労力を費やしつつ分離することは、この際、いずれにしても不必要である。
【００２４】
しかし、不必要な分離から独立して、マトリックス材料は、この際、フィラメントが除去された再循環材料から成り得、及び／又は、コンベアベルトの引張キャリアから取り外されたフィラメントが、改めて引張キャリア出発物質に装入されることが、なお考えられ得る。
【００２５】
引張キャリア出発物質の提供に続いて設けられた、機械的に支持された引張キャリア出発物質の撹乱と、この引張キャリア出発物質への温度影響は、混合機を経て、配合機も経て行われ得、つまり、同時に押出成形機としてある混合装置及び、この混合装置内に、マトリックス材料とフィラメントから成る引張キャリア出発物質は、分離されて、又は既に混合されて装入され得る。混合機内に配置されたスクリューコンベヤ等の撹拌機を介して、この際、マトリックス材料とフィラメントの分離された装入にあたって、最初の撹拌又は、既に集合された装入にあたって、引張キャリア出発物質の別の撹拌が行われ得る。引張キャリア出発物質への温度影響が、引張キャリア出発物質の加熱としてあり得、マトリックス材料が、そのガラス転移温度、又はその溶融温度を介して、加熱され、結果として、マトリックス材料及び、そうして同様に引張キャリア出発物質が、言わば液体として、特に粘液として、さらに固形状態にあるフィラメントと共にある。
【００２６】
１つのバンド層から成る実施形態の他に、特に同様に２つのバンド層又は３つのバンド層も設けられ得、３つのバンド層の場合、引張キャリアとしての１つのバンド層、搬送面としての１つのバンド層、及び走行面としての１つのバンド層が、形作られていることが可能である。
【００２７】
１つ以上のバンド層有するコンベアベルトのこのような発展形の場合、引張キャリアは、少なくとも１つの別のバンド層との結合前に、可変の寸法に縮小され得、及び続いて、相応して縮小された少なくとも１つのバンド層と結合され、又は、ただし引張キャリア及び少なくとも１つの別のバンド層も相互に結合され、及び続いて可変の長さに縮小され得る。縮小されたコンベアベルトの進行の接合によって、これによって、無端コンベアベルトが生成され得る。
【００２８】
マトリックス材料の場合、加えて、この材料が、エラストマ、特に熱可塑性エラストマであることが可能である。特別な場合、マトリックス材料は、合成樹脂として、又はゴムとしてあり得る。
【００２９】
量、つまり質量又は送給されたマトリックス材料の容量は、フィラメント構造が、押し出しされた引張キャリア内に、特にヒトの目によって、まだ判別され得るように、単に高いことが、さらに考えられ得、このことは、例えば、マトリックス材料の容量のフィラメントに対する比率が、２対１より小さく、１対１でさえあり、又は１対２の値さえ示し得ることを意味する。マトリックス材料は、そうしてフィラメントを単に外被として薄く包囲し得る。
再循環材料自体は、原則的に任意の、再生されるべき、熱可塑性的に形成可能な材料として、見なされ得、この材料は、フィラメントを含む。好ましくは、この材料は、再生されるべき、使い古されたコンベアベルトから形成される。
【００３０】
コンベアベルトの引張キャリアに装入されたフィラメントが、加えて、引張キャリアの機械的な属性の要求次第で、コンベアベルトについて、フィラメントの長さ、直径及び／又は材料組成において、異なり得る。フィラメントの各種の使用の他に、複数の、少なくとも２つの、異なるフィラメント種が、引張キャリア出発物質内に混入されることは、この際、考えられる。
【００３１】
コンベアベルトの引張キャリアに装入されたフィラメントとして、例えば金属繊維、ガラス繊維、又はポリプロピレン、ポリエチレン、ポリエチレンから成るポリマー繊維も、又は他の合成樹脂及び紡績繊維、アラミド繊維、セラミック繊維、又は、例えば木材又は木綿から成る天然繊維、及びガラス繊維で強化された及び／又は炭素繊維で強化された合成樹脂から成る繊維が、同様に考慮され得る。
【００３２】
フィラメントの長さは、この際、０，１ｍｍ〜５０ｍｍの領域にあり得、直径は、０，１ｍｍ〜３ｍｍの領域にあり得る。
【００３３】
方法の特に有利な発展形態において、再循環材料中のフィラメントの現状の割合（Ｉｓｔ‐Ａｎｔｅｉｌ）に依存して、引張キャリア出発物質に、フィラメントの目標割合（Ｓｏｌｌ‐Ａｎｔｅｉｌ）に到達するまで、及び／又はマトリックス材料の目標割合に到達するまで、フィラメント及び／又はマトリックス材料が、送給される。この措置の仕様によって、簡単な手段で、コンベアベルトの生成されるべき引張キャリアが、使用される再循環材料（Ｒｅｃｙｃｌａｔ）から独立して、コンベアベルトのために設けられ、及び再循環材料におけるフィラメントに関する現状の割合に依存する目標属性を有することが確保され得る。
【００３４】
この際、現状の割合及び目標割合は、重量パーセント又は容量パーセント又は質量パーセントで定められていることが可能である。
【００３５】
再循環材料は、コンベアベルトを細断によって生成される時、特に成功を約束するものとして表れる。コンベアベルトを細断によって及び、それに結びつくコンベアベルトからの再循環材料の生成によって、コンベアベルトの再生が、複雑でないハンドリング及び細かく刻まれたコンベアベルト部分の処理によって簡略化されることが、可能性の領域にある。コンベアベルトは、つまり、全体として処理される必要はない。
【００３６】
コンベアベルトの細断は、例えば切削工具の使用下で、及び／又は少なくとも１つのシュレッダの使用下で実行され得る。
【００３７】
これに加えて有利な実施形態において、再循環材料は、中敷きを、布地、ニット、及び／又は編み物として含むコンベアベルトの細断によって生成される。中敷きは、コンベアベルトを細断に基づいて、フィラメント群内で分配され、この中敷きは、場合によって、機械的に支持された撹乱によって、及び引張キャリア出発物質への温度影響によって、さらにフィラメント内へ解かれ得る。
【００３８】
加えて、方法の実地に適った実施形態において、再循環材料中のフィラメントの現状の割合は、コンベアベルトの引張キャリア中のフィラメントの目標割合より高い。こうして有利にも、再循環材料に、マトリックス材料のみが、送給されなくてはならなく、これによって、最初から再生に調整されていないコンベアベルトも再生に送給され得る。
【００３９】
フィラメントが、コンベアベルトの引張キャリア内に、無調整な状態で、源材料内部にある時、接合位置の領域における無端コンベアベルトへのコンベアベルトの結合に際し、コンベアベルト属性変更が、喚起されず、これらコンベアベルト属性は、全コンベアベルトにわたって言わば等方性（ｉｓｏｔｒｏｐ）に形成されていることなどが実現され得る。接合位置におけるコンベアベルトの機械的な属性は、こうして、コンベアベルトの間断ない領域における機械的な属性に、完全に、又は殆ど、相応し得る。引張キャリアの間断、紡績布地又は金属ケーブルによって強化されたコンベアベルトの場合のように、及び例えばこれに起因する引張強さの低下は、存在しない、又は非常に小さな程度においてのみ存在する。
【００４０】
進行の無端コンベアベルトへの結合が、この際、三角形状、歯形状又は、のこぎり歯形状も有する随時の進行の成形下で、長手方向において行われ、これによって、純然な突合せ継手において実現され得るより、さらに高い繋束長さに実現され得る。このような突合せ継手は、加えて、同様に可能である。
【００４１】
これに対して、フィラメントが、コンベアベルトの引張キャリア内に、調整された状態における、マトリックス材料内部に、ある時、引張キャリアの硬度の変化の他に、コンベアベルトの引張強さ又は曲げ剛性といったコンベアベルトの別の機械的な属性も、的確に例えばｕｅｂｅｒ長さ、直径、横断面、縦断面形及びフィラメントの曲げ剛性といった機械的な属性を介して制御され得る。
【００４２】
本発明に係わる方法のさらに有利な実施形態は、フィラメントの配向された状態が、コンベアベルトの引張キャリア内で、フィラメントの配向によって、引張キャリアの押出成形の際、少なくとも１つの機械的な方向付け工具を介して生成されることに理由付けられている。引張キャリア内部における、このようなフィラメントの配向ための措置は、簡素な、及び低コストな解決策として、低い構造上の労力によって実行可能である。
【００４３】
例えば引張キャリアの長手方向又はコンベアベルトの長手方向といった、第一の空間方向における配向のための機械的な方向付け工具が、この際、定義された間隔で、相互に対向して配置された照準柱を有し、この照準柱は、押出成形プロセスの間に、引張キャリアの走行方向に対して直交して、引張キャリアに係合し得、及び引張キャリア内にあるフィラメントに対する照準柱の機械的な作用に基づいて、定義された方向におけるフィラメントの動作を喚起し得る。この関係において、フィラメントが、コンベアベルトの走行方向においてフィラメントの長手方向を伴って、配向されることが、例えば考えられる。
【００４４】
引張キャリアの又はコンベアベルトの長手方向におけるこのような機械的な方向付け工具は、この際、例えば櫛、ブラシとして又は、同様にスパイク付板（Ｆａｋｉｒｂｒｅｔｔ）に準拠して形成されていることが可能である。
【００４５】
例えば引張キャリアの横方向、又はコンベアベルトの横方向における第二の空間方向における機械的な方向付け工具を介する他の支承された方向付け可能性は、広幅スリツトノズルの発展形において、柔軟性リップによって行われ得る。この柔軟性リップは、この柔軟性リップを介して、フィラメントのｉ配向が、実現されるように、成形され及び／又は位置付けされ得る。同様に、広幅スリツトノズルは、例えば混合機又は押出成形機から引張キャリア出発物質が出る位置にあるべきである。
【００４６】
カレンダ、ローラアッセンブリを介して、引張キャリア出発物質を引張キャリアへの可能な成形において、考えられ得る、ローラ間隙の的確な設定によって、及び様々なローラの回転速度によって発生する剪断力の利用によって、フィラメントの配向を実行することが考えられ得る。
【００４７】
フィラメント配向の他の利点を伴う可能性は、フィラメントの配向された状態が、コンベアベルトの引張キャリアの中で、外側の電場及び／又は外側の磁場及び／又は外側の電磁場を付勢することによる引張キャリアの押出成形の際におけるフィラメントの配向を介して生成されることにある。こうして、引張キャリアへの機械的な影響なく、引張キャリアの押出成形の間に、フィラメントを、コンベアベルトの引張キャリア内部に貫入することが可能である。例えば引張キャリア出発物質に浸すことといった直接的な、機械的な介入は、必要ない。
【００４８】
外側の磁場を付勢することにより、例えば引張キャリアに装入された強磁性材料から成る金属のフィラメントが、配向され得る。付勢された電場を介して、非磁性のフィラメントを、例えば合成樹脂又は紡績繊維から成るフィラメントを、引張キャリア内部で配向することが実現され得、これらフィラメントは、処理の前段階で電荷によって実装され、不活性に既に荷電を帯び、又は対極的にも形作られていることが実現され得る。
【００４９】
コンベアベルトの引張キャリア内におけるフィラメントの配向された状態が、押し出しされた引張キャリアの延伸プロセス及び／又は圧延プロセス、及び／又はコンベアベルトの延伸プロセスを介する、及び／又は圧延プロセスを介するフィラメントの配向によって、生成される時、これは、引張キャリア内におけるフィラメントの配向の多くを約束する異形として見なされ得る。フィラメントを含む引張キャリアは、この際、目標厚さを上回っている厚さで生成されていなければならず、この引張キャリアは、引き続いて延伸プロセス又は圧延プロセスを介して、目標厚さに減少される。延伸プロセス又は圧延プロセスに基づいて、フィラメントは、厚さ減少と同時に、主に走行方向において配向され得る。
【００５０】
方法の特に有利な別の実施形態において、コンベアベルトの引張キャリアにおけるフィラメントの固定可能な配向及び／又は長さ及び／又は直径及び／又は材料及び／又は現状の割合によって、コンベアベルトの機械的な属性は的確に影響される。
【００５１】
引張キャリア内のフィラメントの現状の割合は、この際、コンベアベルトの硬度、撓み抵抗（Ｗａｌｋｗｉｄｅｒｓｔａｎｄ）及び走行抵抗、耐摩耗性、引張強さ、及び曲げ剛性に影響し得る。
【００５２】
引張キャリア内のフィラメントの現状の割合に依存して、フィラメントの直径及び長さは、特に引張キャリアの硬度、引張強さ、曲げ剛性にも効果を及ぼし得る。このフィラメント属性の他に、加えて、フィラメント大きさ配分の効果が、つまり、長さ及び／又は直径及び／又は横断面形状自体において異なるフィラメントの随時の割合が、引張キャリア内のフィラメントの現状の割合において、引張キャリアの硬度、引張強さ及び／又は曲げ剛性といった機械的な属性に及ぶことがあり得る。さらに、フィラメントの長手方向において、波形又はネジ形を有するフィラメントが考えられ得る。この上、例えばこのフィラメントの曲げ剛性といったフィラメントの機械的な属性の効果さえ、引張キャリアの機械的な属性に効果を及ぼし得る。
【００５３】
フィラメントの配向に関して、コンベアベルトの走行方向における配向が、コンベアベルトの引張強さを増し、走行方向に直行する配向が、横剛性を、又は不規則な配向が、コンベアベルトの硬度を高めることが可能である。コンベアベルトの引張キャリア内部の一定の角度下におけるフィラメントの配向を介して、これに加えて、側面への移行又は、しかし、コンベアベルトの自動センタリングも、その稼働中に、走行方向に対して横に実現され得る。
【００５４】
方法の非常に合目的的な発展形態は、さらに、フィラメントが、コンベアベルトの溶融と、この際、溶融していないフィラメントの分別によって、コンベアベルトの溶液から分離されことから生起する。この措置に基づいて、コンベアベルト材料とフィラメントは相互に分離されて存在し得、これによって、例えばマトリックス材料として発生するコンベアベルト材料とフィラメントが、コンベアベルトの生成プロセスに、有利にも改めて送給され得る。コンベアベルト材料は、この際、元来のマトリックス材料に同じであり得、他の材料の別のバンド層のための使用に基づいて、このマトリックス材料と異なり得る。
【００５５】
コンベアベルトの溶液から溶融していないフィラメントを分別することは、フィラメントの固有重量による、及び／又は、外側の磁場の付勢下で、又は電場の付勢下で、又は電磁場の付勢下で、及び／又は篩分け工程の付勢下で行われる時、これは、さらに採算が取れると見なされ得る。これに相応して、続いて、溶液にあるフィラメントの種類に応じて、例えばこれらの材料によって記されていて、フィラメントの種類に同調された手段によって、フィラメントを、溶液から分別することが実現され得る。
【００５６】
本発明に係わる方法の発展形態は、加えて、再生可能なコンベアベルトが、限りある総数の異なる部材長さを有する部材に縮小される時、顕著に有益であるとして顕われ、これら部材長さに基づいて、同じ及び／又は異なる部材長さを有する複数の選出された部材の配列と結合に基づいて、可変の長さの無端コンベアベルトが生成される。これによって、再生可能なコンベアベルトは、言わばモジュール式の製造方法において生成され得る。部材の生成によってコンベアベルトは、この柔軟なコンベアベルト長さを有する部材から、簡単な仕様で生成され得、これら部材は、主に規格化された部材長さを有する。生成されるべきコンベアベルトの部材は、重置され得、及び圧力と温度下で相互に、無端コンベアベルトへと結合され得る。部材の接合領域における主に不変な機械的な属性に基づいて、この生成された無端コンベアベルトは、一体生成された無端コンベアベルトに比較され得る。
【００５７】
第二に言及された課題は、本発明に関して、請求項１５の特徴にしたがうコンベアベルトによって解決される。
【００５８】
そうして、本発明に関して、つまりコンベアベルトは、本発明に係わる方法の実行のために設けられ、この方法において、引張キャリアのマトリックス材料及び／又はコンベアベルトのバンド層材料は、引張キャリアに装入されたフィラメントより低い融点を有する。
【００５９】
このような本発明に係わるコンベアベルトは、例えば引張キャリアに装入されたポリマーフィラメントを伴うポリマーから成り得る。ポリマーは、ポリウレタン等として形成されていることが可能で、フィラメントを形成するポリマーは、マトリックス材料又はコンベアベルト材料を形成するポリマーより高い融点を有する。さらに、フィラメントは、ポリウレタンの場合において、例えばマトリックス材料より、高い硬度を有し得る。フィラメントは、マトリックス材料の溶融の際、その結果として、このマトリックス材料から分別され得る。
【００６０】
コンベアベルトの引張キャリアに装入された金属フィラメントの場合において、金属フィラメントは、コンベアベルトの溶融に加えて、誘導加熱を介して、過剰温度を有し得、これによって、これら金属フィラメントは、より容易に溶液から分別され得る。
【００６１】
本発明は、多彩な実施形態を許容する。本発明の原理のさらなる説明のために、実施形態の１つが、図面に示されていて、及び下記に解説される。
【図面の簡単な説明】
【００６２】
【図１】再生可能なコンベアベルトの発展形態
【００６３】
図１は、再生可能なコンベアベルト１の発展形態の概略図を表し、このコンベアベルト１が、３つの相互に融着されたバンド層２有し、この３つのバンド層の１つのバンド層２が、引張キャリア３として形作られている。コンベアベルト１を形成するバンド層２が、同じ材料から、ここでは、マトリックス材料から生成されていて、及び引張キャリア３は、マトリックス材料に植設されたフィラメント４を有し、このフィラメントは、無調整な状態でマトリックス材料内部にある。加えて、別のバンド層２は、フィラメント４によって実装されていない搬送面５、及び走行面６として形作られている。
【符号の説明】
【００６４】
１コンベアベルト
２バンド層
３引張キャリア
４フィラメント
５搬送面
６走行面
【図１】
2020505292.tif 000003
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
コンベアベルト（１）の生成及び／又は再生のための方法であって、このコンベアベルト（１）が、少なくとも１つのバンド層（２）有し、このバンド層（２）又はバンド層（２）の１つが、引張キャリア（３）として形作られていて及び、この引張キャリア（３）が、少なくともマトリックス材料から、及びこのマトリックス材料に植設されたフィラメント（４）から成る当該方法は、以下の
−引張キャリア出発物質を以下によって提供すること
・  既にフィラメント（４）又はフィラメント群を含んでいる再循環材料の提供、又は
・  既にフィラメント（４）又はフィラメント群を含んでいる再循環材料をマトリックス材料と、及び／又はフィラメント（４）と集合すること、又は
・  マトリックス材料をフィラメント（４）と集合すること
−提供された引張キャリア出発物質の機械的に支持された撹乱下での、及び提供された引張キャリア出発物質への温度影響下での引張キャリア出発物質の押出成形し可能な状態の生成、
及び
−引張キャリア出発物質からコンベアベルト（１）の少なくとも１つのバンド層（２）を形成する引張キャリア（３）の押出成形、
又は
−コンベアベルト（１）のバンド層（２）を形成する引張キャリア（３）の引張キャリア出発物質から押出成形すること、及び少なくとも１つの別のバンド層（２）を伴う引張キャリア（３）をコンベアベルト（１）に結合することを含む。
【請求項２】
再循環材料内のフィラメント（４）の現状の割合に応じて、フィラメント（４）の目標割合に到達するまで、及び／又はマトリックス材料の目標割合に到達するまで、フィラメント（４）及び／又はマトリックス材料が、引張キャリア出発物質に送給されることを特徴とする請求項１に記載の方法。
【請求項３】
コンベアベルト（１）を細断によって、再循環材料が生成されることを特徴とする請求項１又は２に記載の方法。
【請求項４】
再循環材料が、布地、ニット及び／又は編物としての１つと中敷きを含む、別のコンベアベルトを細断によって生成されることを特徴とする請求項１〜３の少なくともいずれか一項に記載の方法。
【請求項５】
再循環材料中のフィラメント（４）の現状の割合が、コンベアベルト（１）の引張キャリア（３）中のフィラメント（４）の目標割合より高いことを特徴とする請求項１〜４の少なくともいずれか一項に記載の方法。
【請求項６】
コンベアベルト（１）の引張キャリア（３）内のフィラメント（４）が、無調整な状態でマトリックス材料内部に存在することを特徴とする請求項１〜５の少なくともいずれか一項に記載の方法。
【請求項７】
コンベアベルト（１）の引張キャリア（３）中のフィラメント（４）が、調整された状態でマトリックス材料内部に存在することを特徴とする請求項１〜６の少なくともいずれか一項に記載の方法。
【請求項８】
コンベアベルト（１）の引張キャリア（３）の中でのフィラメント（４）の調整された状態が、引張キャリア（３）の押出成形の際に、少なくとも１つの機械的方向付け工具を介するフィラメント（４）の配向によって生成されることを特徴とする請求項１〜７の少なくともいずれか一項に記載の方法。
【請求項９】
コンベアベルト（１）の引張キャリア（３）中でのフィラメント（４）の調整された状態が、引張キャリア（３）の押出成形に際の、外側の電場を、及び／又は外側の磁場を付勢すること、及び／又は外側の電磁場を付勢することにより、フィラメント（４）の配向することによって生成されることを特徴とする請求項１〜８の少なくともいずれか一項に記載の方法。
【請求項１０】
コンベアベルト（１）の引張キャリア（３）内でのフィラメント（４）の調整された状態が、押し出しされた引張キャリア（３）の及び／又はコンベアベルト（１）の延伸プロセス及び／又は圧延プロセスを介して、フィラメント（４）の調整によって生成されることを特徴とする請求項１〜９の少なくともいずれか一項に記載の方法。
【請求項１１】
コンベアベルト（１）の引張キャリア（３）内における固定可能な調整、及び／又は長さ、及び／又は直径によって、及び／又は材料及び／又は、フィラメント（４）の現状の割合によって、コンベアベルト（１）の機械的な属性が、的確に影響されることを特徴とする請求項１〜１０の少なくともいずれか一項に記載の方法。
【請求項１２】
フィラメント（４）が、コンベアベルト（１）の溶融と、この際、溶融していないフィラメント（４）の分別によって、コンベアベルト（１）の溶液から分離されることを特徴とする請求項１〜１１の少なくともいずれか一項に記載の方法。
【請求項１３】
溶融していないフィラメント（４）をコンベアベルト（１）の溶液から分別することが、フィラメント（４）の固有重量によって、及び／又は外側の磁場の、又は電場の、又は電磁場の付勢下で、及び／又は篩分け工程下で行われることを特徴とする請求項１〜１２の少なくともいずれか一項に記載の方法。
【請求項１４】
再生可能なコンベアベルト（１）が、限りある総数の異なる部材長さを有する部材に縮小され、これら部材長さに基づいて、同じ及び／又は異なる部材長さを有する複数の選出された部材の配列と結合によって、可変的長さの無端コンベアベルトが、生成されることを特徴とする請求項１〜１３の少なくともいずれか一項に記載の方法。
【請求項１５】
請求項１〜１４の少なくともいずれか一項に記載の方法を実行するためのコンベアベルトであって、少なくとも一つのバンド層（２）を有し、その際、このバンド層（２）、又はバンド層（２）の少なくとも一つが、引張キャリア（３）として形成されており、そしてこの引張キャリア（３）が、少なくとも、マトリックス材料と、このマトリックス材料内に埋め込まれたフィラメント（４）から成っているコンベアベルトにおいて、引張キャリア（３）が、引張キャリア出発材料から形成されており、この引張キャリア出発材料が、既にフィラメント（４）、および／またはマトリックス材料の目標割合を現状の割合として有する再循環材料であり、又は、再循環材料が、マトリックス材料、および／またはフィラメント（４）の、引張キャリア（３９無いでの目標割合での混合によって形成されていることを特徴とするコンベアベルト。
【請求項１６】
コンベアベルト（１）の引張キャリア（３）内のフィラメント（４）が、無調整な状態でマトリックス材料内部に存在し、そして無端のコンベアベルトへのコンベアベルトの接合位置の領域において、コンベアベルト（１）の機械的特性が完全に相応するか、又はコンベアベルト（１）の中断の無い領域における機械的特性にほぼ相応することを特徴とする請求項１５に記載のコンベアベルト。
【請求項１７】
再循環材料が、細断されたコンベアベルト（１）であることを特徴とする請求項１５または１６に記載のコンベアベルト（１）。
【請求項１８】
マトリックス材料がフィラメント（４）を外被として薄くのみ包囲しており、その際、引張キャリア（１）におけるフィラメント（４）に対してのマトリックス材料のボリュームの比率が、２対１、または１対１、又は１対２よりも小さいことを特徴とする請求項１５から１７のいずれか一項に記載のコンベアベルト（１）。
【国際調査報告】
2020505292.tif 000004
2020505292.tif 000005
2020505292.tif 000006
2020505292.tif 000007
2020505292.tif 000008
2020505292.tif 000009